ШИХТА ДЛЯ ПРОИЗВОДСТВА ПОРИСТОГО ЗАПОЛНИТЕЛЯ
CHARGE FOR PRODUCTION OF POROUS FILLER

Изобретение относится к производству пористых заполнителей для бетонов.
Известна шихта для производства пористого заполнителя, содержащая, мас.%: глину 70,0-80,0; дробленый шунгит 15,0-20,0; отходы минеральной ваты 5,0-10,0 [1].
Задачей изобретения является повышение прочности пористого заполнителя.
Технический результат достигается тем, что шихта для производства пористого заполнителя, содержащая глину, дробленый шунгит, дополнительно содержит волластонит при следующем соотношении компонентов, мас.%: глина монтмориллонитовая 82,0-86,0; дробленый и просеянный через сетку с размером отверстий 2,5 мм шунгит 8,0-10,0; дробленый и просеянный через сетку с размером отверстий 2,5 мм волластонит 6,0-8,0.
В таблице приведены составы шихты для производства пористого заполнителя.
Таблица
Компоненты
Состав, мас.%
1
2
Глина монтмориллонитовая
86,0
82,0
Дробленый и просеянный через сетку с размером отверстий 2,5 мм шунгит
8,0
10,0
Дробленый и просеянный через сетку с размером отверстий 2,5 мм волластонит
6,0
8,0
Прочность при сжатии, МПа
~4
~4
В составе шихты для производства пористого заполнителя используют глины монтмориллонитовые, включающие Аl-монтмориллонит и Fe-монтмориллонит (нонтронит).
Компоненты сырьевой смеси дозируют в требуемых количествах и смешивают. Полученную шихту увлажняют до 18-23% и формуют из нее гранулы размером 20-40 мм, которые сушат до влажности не более 6% и обжигают при температуре 1050-1150°C.
Источники информации
1. SU 1209642 А1, 1986.